所定形状の水平断面を有し、長手方向に伸びた負極集電体と、前記負極集電体の上に負極活物質パターンが互いに所定の間隔で離隔して形成された負極活物質パターン層と、前記負極活物質パターン層を囲んで充填した、イオンの通路である電解質層と、前記電解質層の上に、前記負極活物質パターンと対応する位置に正極活物質パターンが所定の間隔で離隔して形成された正極活物質パターン層と、前記正極活物質パターン層を囲む正極集電体とを備えるケーブル型二次電池。前記正極集電体は、パイプ型集電体であることを特徴とする請求項1に記載のケーブル型二次電池。前記正極集電体は、メッシュ型集電体であることを特徴とする請求項1に記載のケーブル型二次電池。前記正極集電体は、前記正極活物質パターン層の上に巻回されたワイヤ状の集電体であることを特徴とする請求項1に記載のケーブル型二次電池。前記負極活物質パターン層は、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体からなる群から選択された何れか1つの活物質粒子またはこれらのうち2種以上の混合物を含む活性物質から形成されることを特徴とする請求項1に記載のケーブル型二次電池。前記正極活物質パターン層は、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるからなる群から選択された何れか1つの活物質粒子またはこれらのうち2種以上の混合物を含む活性物質から形成されることを特徴とする請求項1に記載のケーブル型二次電池。前記負極集電体は、ステンレススチール、アルミニウム、ニッケル、チタン、焼成炭素、銅;カーボン、ニッケル、チタンまたは銀で表面処理したステンレススチール;アルミニウム‐カドミウム合金;導電材で表面処理した非伝導性高分子;もしくは伝導性高分子;から製造されたことを特徴とする請求項1に記載のケーブル型二次電池。前記正極集電体は、ステンレススチール、アルミニウム、ニッケル、チタン、焼成炭素、銅;カーボン、ニッケル、チタンまたは銀で表面処理したステンレススチール;アルミニウム‐カドミウム合金;導電材で表面処理した非伝導性高分子;もしくは伝導性高分子;から製造されたことを特徴とする請求項1に記載のケーブル型二次電池。前記導電材は、ポリアセチレン、ポリアニリン、ポリピロール、ポリチオフェン、ポリ窒化硫黄、酸化インジウムスズITO、銀、パラジウム、及びニッケルのうち選択された1種または2種以上の混合物であるであることを特徴とする請求項7または8に記載のケーブル型二次電池。前記伝導性高分子は、ポリアセチレン、ポリアニリン、ポリピロール、ポリチオフェン、及びポリ窒化硫黄のうち選択された1種の化合物または2種以上の混合物であることを特徴とする請求項7または8に記載のケーブル型二次電池。前記電解質層は、ポリエチレンオキシドPEO、ポリフッ化ビニリデン、ポリメタクリル酸メチル、ポリアクリロニトリルまたはポリ酢酸ビニルPVACを使用したゲル型高分子電解質;もしくは、PEO、ポリプロピレンオキシドPPO、ポリエチレンイミンPEI、ポリエチレンスルフィドPESまたはポリビニルアセテートPVAcの固体電解質;のうち選択された電解質から形成されることを特徴とする請求項1に記載のケーブル型二次電池。前記電解質層は、リチウム塩をさらに含むことを特徴とする請求項1に記載のケーブル型二次電池。前記リチウム塩は、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムのうち選択された1種または2種以上であることを特徴とする請求項12に記載のケーブル型二次電池。所定形状の水平断面を有し、長手方向に伸びた正極集電体と、前記正極集電体の上に正極活物質パターンが所定の間隔で離隔して形成された正極活物質パターン層と、前記正極活物質パターン層を囲んで充填した、イオンの通路である電解質層と、前記電解質層の上に、前記正極活物質パターンと対応する位置に負極活物質パターンが所定の間隔で離隔して形成された負極活物質パターン層と、前記負極活物質パターン層の外面を囲む負極集電体とを備えるケーブル型二次電池。前記負極集電体は、所定形状のパイプ型集電体であることを特徴とする請求項14に記載のケーブル型二次電池。前記負極集電体は、所定形状のメッシュ型集電体であることを特徴とする請求項14に記載のケーブル型二次電池。前記負極集電体は、前記負極活物質パターン層の上に巻回されたワイヤ状の集電体であることを特徴とする請求項14に記載のケーブル型二次電池。したがって、本発明が解決しようとする課題は、変形が容易でありながらも、二次電池の安定性及び優れた性能が維持可能な新しい線型構造の二次電池を提供することである。本発明のケーブル型二次電池は、所定形状の水平断面を有し、長手方向に伸びた負極集電体と、前記負極集電体の上に負極活物質パターンが互いに所定の間隔で離隔して形成された負極活物質パターン層と、前記負極活物質パターン層を囲んで充填した、イオンの通路である電解質層と、前記電解質層の上に、前記負極活物質パターンと対応する位置に正極活物質パターンが所定の間隔で離隔して形成された正極活物質パターン層と、前記正極活物質パターン層を囲む正極集電体とを備える。正極集電体は、所定形状のパイプ型集電体を使用し得、所定形状のメッシュ型集電体も使用し得る。また、前記正極集電体は、前記正極活物質パターン層に巻回されたワイヤ状の集電体であり得る。集電体は、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から製造されたものが望ましい。このような導電材としては、ポリアセチレン、ポリアニリン、ポリピロール、ポリチオフェン、ポリ窒化硫黄、酸化インジウムスズITO、銀、パラジウム、及びニッケルなどを使用し得、伝導性高分子としては、ポリアセチレン、ポリアニリン、ポリピロール、ポリチオフェン、及びポリ窒化硫黄などを使用し得る。負極活物質のパターン層としては、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOxと、前記金属類Meと炭素との複合体からなる群から選択された何れか1つの活物質粒子またはこれらのうち2種以上の混合物を含む活性物質から形成されてもよい。また、正極活物質のパターン層としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるからなる群から選択された何れか1つの活物質粒子またはこれらのうち2種以上の混合物を含む活性物質から形成されてもよい。電解質層としては、PEO、PVdF、PMMA、PANまたはPVACを使用したゲル型高分子電解質;もしくは、ポリエチレンオキシドPEO、ポリプロピレンオキシドPPO、ポリエチレンイミンPEI、ポリエチレンスルフィドPESまたはポリビニルアセテートPVAcを使用した固体高分子電解質;などを使用し得る。本発明のケーブル型二次電池において、電解質層は、リチウム塩をさらに含み得る。リチウム塩としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどを使用し得る。活物質層がパターンを形成することを特徴とする本発明のケーブル型二次電池は、活物質層が形成されていない部分を備え、このような部分は相対的に可撓性に優れていることから、全体的なケーブル型二次電池の可撓性が向上する。また、外部から過度の力が本発明のケーブル型二次電池に加えられる場合には、活物質層が形成された部分の代わりに、活物質層が形成されていない部分で先に変形が発生するようになることから、活物質層の変形が少なく、したがって活物質の脱離が予防できる。以下、本発明を図面を参照しながら詳しく説明する。本明細書及び図面に示された構成は本発明の最も望ましい一実施例に過ぎず、本発明の技術的思想の全てを代弁するものではないため、本出願時点においてこれらに代替できる多様な均等物と変形例があり得ることを理解しなければならない。図1及び図2には、本発明による二次電池の一実施例が概略的に示されている。各図面において、同一の符号は同一または同等な構成要素を示している。図1及び図2を参照すれば、本発明のケーブル型二次電池は、所定形状の水平断面を有し、長手方向に伸びた負極集電体10と、前記負極集電体の外面に負極活物質パターンが所定の間隔で離隔して形成された負極活物質パターン層20と、前記負極活物質パターン層を囲んで充填した、イオンの通路である電解質層30と、前記電解質層30の外面に、前記負極活物質パターンと対応する位置に正極活物質パターンが所定の間隔で離隔して形成された正極活物質パターン層40と、前記正極活物質パターン層を囲む正極集電体50とを備える。ここで、所定形状とは、特に形状を制限しないということであって、本発明の本質を損なわない何れの形状も可能であるという意味である。本発明のケーブル型二次電池は、所定形状の水平断面を有し、水平断面に対する長手方向に長く伸びた線型構造を有し、可撓性を持っていて変形自在である。本発明の負極活物質パターン層20は、負極集電体10の外面に負極活物質パターンが所定の間隔で離隔して形成されたものであって、ここで所定の間隔とは、特に間隔を制限しないという意味である。図2から分かるように、負極活物質パターンは、一定の間隔を維持しながら形成され負極活物質パターン層20を示す。また、正極活物質パターン層40も前記負極活物質パターンと対応する位置に正極活物質パターンが所定の間隔で離隔して形成されている。電極活物質層は、電極活物質、バインダー、及び導電材を備え、集電体と結合して電極を構成する。電極が外部の力によって折れるか酷く曲がるなどの変形が起こる場合には、電極活物質層で電極活物質の脱離が発生するようになる。このような電極活物質の脱離によって電池の性能及び電池容量の低下が発生するようになる。しかし、本発明のケーブル型二次電池は、負極活物質パターン層20と正極活物質パターン層40とが形成されており、外部から過度の力が本発明のケーブル型二次電池に加えられる場合には、電極活物質パターンが形成された部分の代わりに、電極活物質層が形成されていない非形成部で先に変形が発生するようになる。これは、電極活物質層が形成されていない部分のほうが、電極活物質層が形成された部分に比べて非常に可撓性に優れているので、同一の力が作用する場合にも電極活物質層が形成されていない部分で先に変形が起こるからである。従って、本発明の負極活物質パターン層20と正極活物質パターン層40との電極活物質層は、変形が少ないことから、電極活物質の脱離が予防できる。また、電極活物質層が形成されていない非形成部は非常に可撓性に優れていることから、全体的なケーブル型二次電池の可撓性も向上する。本発明の電極活物質パターン層20、40は、集電体10、50を通じてイオンを移動させる作用をし、これらイオンの移動は、電解質層30からのイオンの吸蔵及び電解質層へのイオンの放出を通じた相互作用による。前記正極集電体50は、所定形状のパイプ型集電体を使用し得る。また、可撓性を確保するために、前記正極集電体50は、可撓性に優れた網状組織を有するメッシュ型集電体を使用し得る。このような正極集電体50としては、ワイヤ状の集電体を使用し得、前記正極活物質パターン層40の外面にワイヤ状の集電体を巻回してケーブル型二次電池を構成することができる。特に、前記電極活物質層が形成された部分にのみワイヤ状の集電体を巻回し、電極活物質層が形成されていない非形成部には巻回しなかったものを使って可撓性を向上させることもできる図3参照。パイプ型の正極集電体50を使えば、外部の力によって折れて鋭く形成された正極集電体50が電解質層30を通過して負極集電体20と接触して短絡が発生し得るが、ワイヤ状の集電体を使う場合には折れ難いことから、電解質層30の浸透による短絡の危険は少ない。前記集電体10、50としては、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から製造されたものが望ましい。集電体は、活物質の電気化学反応によって生成された電子を集めるか、電気化学反応に必要な電子を供給する役割を果たすものであって、一般的に銅やアルミニウムなどの金属を使用する。特に、導電材で表面処理した非伝導性高分子または伝導性高分子から製造された高分子伝導体を使用する場合には、銅やアルミニウムのような金属を使用した場合よりも相対的に可撓性に優れている。また、金属集電体に代替して高分子集電体を使用することで、電池の軽量化に有利である。このような導電材としては、ポリアセチレン、ポリアニリン、ポリピロール、ポリチオフェン、ポリ窒化硫黄、酸化インジウムスズITO、銀、パラジウム、及びニッケルなどを使用し得、伝導性高分子としては、ポリアセチレン、ポリアニリン、ポリピロール、ポリチオフェン、及びポリ窒化硫黄などを使用し得る。但し、集電体に使われる非伝導性高分子は、特に種類を限定しない。負極活物質パターン層20の非制限的な例としては、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体を含んでもよい。正極活物質層40の非制限的な例としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるを含んでもよい。また、本発明のケーブル型二次電池において、電解質層30は、内部電極を囲んで充填しており、このようなイオンの通路である電解質層は、PEO、PVdF、PMMA、PANまたはPVACを使用したゲル型高分子電解質;もしくは、ポリエチレンオキシドPEO、ポリプロピレンオキシドPPO、ポリエチレンイミンPEI、ポリエチレンスルフィドPESまたはポリビニルアセテートPVAcを使用した固体電解質などを使用する。固体電解質のマトリックスmatrixは、高分子またはセラミックスガラスを基本骨格にすることが望ましい。一般的な高分子電解質の場合には、イオン伝導度が充分であっても反応速度面においてイオンが非常に遅く移動する恐れがあるので、固体である場合よりは、イオンの移動が容易なゲル型高分子電解質を使用することが望ましい。ゲル型高分子電解質は機械的特性に優れていないので、これを補うために気孔構造の支持体または架橋高分子を含み得る。本発明の電解質層は分離膜としての役割が可能であるので、別途の分離膜を使用しなくても良い。本発明の電解質層30は、リチウム塩をさらに含み得る。リチウム塩は、イオン伝導度及び反応速度を向上させることができ、これらの非制限的な例としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムを使用し得る。本発明は、保護被覆を備え、保護被覆60は、絶縁体であって、空気中の水分及び外部衝撃から電極を保護するために正極集電体50の外面に形成する。保護被覆60としては通常の高分子樹脂を使用し得、一例として、PVC、HDPEまたはエポキシ樹脂を使用し得る。また、本発明は、所定形状の水平断面を有し、長手方向に伸びた正極集電体と、前記正極集電体の外面に正極活物質パターンが所定の間隔で離隔して形成された正極活物質パターン層と、前記正極活物質パターン層を囲んで充填した、イオンの通路である電解質層と、前記電解質層の外面に、前記正極活物質パターンと対応する位置に負極活物質パターンが所定の間隔で離隔して形成された負極活物質パターン層と、前記負極活物質パターン層を囲む負極集電体とを備える。このような負極集電体は、所定形状のパイプ型集電体を使用し得、所定形状のメッシュ型集電体も使用し得る。また、前記負極集電体は、前記負極活物質パターン層の外面に巻回されたワイヤ状の集電体であり得る。以下、前述の構造のケーブル型二次電池の製造方法を図3を参照しながら簡略に見てみる。まず、線型のワイヤ状の負極集電体10を用意し、該負極集電体10の表面に一定の間隔を維持する負極活物質パターンを形成しながら負極活物質パターン層20をコーティングするS1段階。このようなコーティング方法としては、一般的なコーティング方法が適用可能であり、具体的には、電気メッキelectroplatingまたは陽極酸化処理anodicoxidationprocess方法が使用可能であるが、一定の間隔を維持するために、活物質を含む電極スラリーを押出機を通じて不連続的に圧出コーティングする方法を使用して製造することが望ましい。次いで、前記負極活物質パターン層20を囲むように電解質層30を形成するS2段階。電解質層30を形成する方法も特に限定されないが、線型であるケーブル型二次電池の特性上、圧出コーティングする方法を使用することが製造しやすい。前記コーティングされた電解質層30の表面に前記負極活物質パターンと同一の間隔で正極活物質パターンを形成しながら正極活物質パターン層40をコーティングして形成するS3段階。負極活物質パターン層20のコーティング方法を正極活物質パターン層40のコーティングにも同様に適用し得る。また、正極活物質と負極活物質との間の電極バランスを取るために、正極活物質パターンの間隔が調整され得る。その後、前記正極活物質パターン層40の外面にワイヤ状の正極集全体50を巻回するS4段階。巻回する方法は特に限定しないが、巻回機を応用して不連続的に一定の間隔を維持しながら正極活物質パターン層40の外面にワイヤ状の集電体50を巻き得る。最後に、前記ワイヤ状の集電体50の外面に保護被覆60を形成するS5段階。前記保護被覆60は、絶縁体であって、空気中の水分及び外部衝撃から電極を保護するために最外面に形成する。保護被覆60としては通常の高分子樹脂が使用でき、一例として、PVC、HDPEまたはエポキシ樹脂が使用できる。